(57)【要約】【課題】半導体薄膜の電気的特性を把握することを可能にし、レーザアニール処理の不具合を短時間で解消可能とするレーザアニール装置を提供すること。【解決手段】アニールを行う処理領域に近接するレーザ光が照射されない非処理領域の積層構造の各構成膜の膜厚計算値を算出し、処理領域の第２分光スペクトル測定値と、膜厚計算値から計算される第２分光スペクトル計算値と、のフィッティングにより、処理領域の結晶化レベルを算出して、次回にレーザアニール処理を行うＴＦＴ基板に対して照射するレーザ光のレーザエネルギーを調整する。【選択図】図１
2019047058.tif 000002
【特許請求の範囲】
【請求項１】
アニール用エネルギービームを、基板上に形成された積層構造の最上層に配置された半導体薄膜の処理領域に照射して、当該処理領域を結晶化させるアニール処理に伴い、観察用照明光を前記半導体薄膜に照射して当該半導体薄膜から出る出射光を測定することより、前記処理領域の結晶化レベルを観察する結晶化モニタ方法であって、
前記処理領域に近接する、アニール用エネルギービームが照射されない非処理領域に、観察用照明光を照射して当該非処理領域から出る出射光を計測して検出した第１分光スペクトル測定値と、前記積層構造の膜構造データから計算される第１分光スペクトル計算値と、のフィッティングにより、前記積層構造の各構成膜の膜厚計算値を算出し、
アニール用エネルギービームが照射された前記処理領域に、観察用照明光を照射して当該処理領域から出る出射光を計測して検出した第２分光スペクトル測定値と、上記膜構造データおよび前記膜厚計算値から計算される第２分光スペクトル計算値と、のフィッティングにより、前記処理領域の結晶化レベルを算出する、
結晶化モニタ方法。
【請求項２】
前記膜構造データは、膜数、材料、設計膜厚、構成膜の屈折率、および消衰係数である
請求項１に記載の結晶化モニタ方法。
【請求項３】
前記処理領域と前記非処理領域とに同時に観察用照明光を照射して、前記第１分光スペクトル測定値および前記第２分光スペクトル測定値を、それぞれを測定した前記非処理領域および前記処理領域の基板位置座標と対応するように２次元平面的なデータとして検出する
請求項１または請求項２に記載の結晶化モニタ方法。
【請求項４】
アニール用のレーザ光を出射するレーザ光源と、前記レーザ光源から出射されたレーザ光を、基板上に形成された積層構造の最上層に配置された半導体薄膜の処理領域に照射する照明光学系と、を備えるレーザアニール処理部と、
観察用照明光を前記半導体薄膜に照射し、当該半導体薄膜から出る出射光を測定して分光スペクトルデータとして検出する観察部と、
前記分光スペクトルデータに基づいて前記レーザアニール処理部および前記観察部を制御する制御部と、
を備え、
前記制御部は、
前記処理領域に近接するレーザ光が照射されない非処理領域に、観察用照明光を照射して該非処理領域から出る出射光を測定して検出した第１分光スペクトル測定値と、前記積層構造の膜構造データから計算される第１分光スペクトル計算値と、のフィッティングにより、前記積層構造の各構成膜の膜厚計算値を算出し、
レーザ光が照射された前記処理領域に、観察用照明光を照射して当該処理領域から出る出射光を測定して検出した第２分光スペクトル測定値と、前記膜構造データおよび前記膜厚計算値から計算される第２分光スペクトル計算値と、のフィッティングにより、前記処理領域の結晶化レベルを算出し、
前記レーザアニール処理部へ、次回にレーザアニール処理を行う基板に対して、前記結晶化レベルに基づいて当該レーザアニール処理部から照射するレーザ光のレーザエネルギーを調整する制御を行う
レーザアニール装置。
【請求項５】
前記膜構造データは、膜数、材料、設計膜厚、構成膜の屈折率、および消衰係数である
請求項４に記載のレーザアニール装置。
【請求項６】
前記出射光は、観察用照明光が前記半導体薄膜で反射した反射光である
請求項４または請求項５に記載のレーザアニール装置。
【請求項７】
前記観察部は、
前記処理領域と前記非処理領域とに同時に観察用照明光を照射して、前記第１分光スペクトル測定値および前記第２分光スペクトル測定値を、それぞれを測定した前記非処理領域および前記処理領域の基板位置座標と対応するように２次元平面的なデータとして検出し、
前記制御部は、
前記レーザアニール処理部に対して、前記処理領域の基板位置座標と対応する、次回にレーザアニール処理を行う基板の処理領域へ、前記結晶化レベルと目標結晶化レベルとの差に応じて前記レーザアニール処理部から出射するレーザ光のレーザエネルギーを調整する制御を行う
請求項４から請求項６のいずれか一項に記載のレーザアニール装置。
【請求項８】
アニール用のレーザ光源から出射されたレーザ光を、基板上に形成された積層構造の最上層に配置された半導体薄膜の処理領域に照射して前記処理領域を結晶化させるレーザアニール処理工程と、
観察用照明光を、前記処理領域と前記処理領域に近接する前記レーザ光が照射されない非処理領域と、に照射して前記基板表面から出る出射光を測定して検出したそれぞれの分光スペクトルデータを検出する工程と、
前記分光スペクトルデータのうち前記非処理領域で得られた第１分光スペクトル測定値と、前記積層構造の膜構造データから計算される第１分光スペクトル計算値と、のフィッティングにより、前記積層構造の各構成膜の膜厚計算値を算出する工程と、
前記分光スペクトルデータのうち前記処理領域で得られた第２分光スペクトル測定値と、前記膜構造データおよび前記膜厚計算値から計算される第２分光スペクトル計算値と、のフィッティングにより、前記処理領域の結晶化レベルを算出する工程と、
次回のレーザアニール処理を行う基板に対して、前記結晶化レベルに基づいて前記レーザアニール処理部から照射するレーザ光のレーザエネルギーを調整する調整工程と、
を備えるレーザアニール方法。
【請求項９】
前記調整工程は、前記結晶化レベルと目標結晶化レベルとの差に応じて前記レーザ光源から照射するレーザ光のレーザエネルギーを調整する
請求項８に記載のレーザアニール方法。
【請求項１０】
前記非処理領域と前記処理領域とに同時に観察用照明光を照射して、前記第１分光スペクトル測定値および前記第２射分光スペクトル測定値を、それぞれを測定した前記非処理領域および前記処理領域の基板位置座標と対応するように２次元平面的なデータとして検出し、
前記調整工程は、次回のレーザアニール処理を行う基板に対して、前記結晶化レベルの算出に用いられる第２分光スペクトル測定値を得た前記処理領域と基板位置座標が対応する処理領域へ、前記レーザ光源から照射するレーザ光のレーザエネルギーを調整する
請求項８または請求項９に記載のレーザアニール方法。
【発明の詳細な説明】
【技術分野】
【０００１】
本発明は、レーザアニール処理を施した半導体薄膜の電気的特性を把握することを可能とする結晶化モニタ方法、この結晶化モニタ方法を用いたレーザアニール装置ならびにレーザアニール方法に関する。
【背景技術】
【０００２】
近年、液晶ディスプレイ、有機ＥＬディスプレイなどの表示装置では、基板の大型化が進み、駆動素子としての薄膜トランジスタ（以下、ＴＦＴという）の高性能化が求められている。ＴＦＴのチャネル層としては、アモルファスシリコンよりも電子移動度の高いポリシリコンが用いられている。このポリシリコンの作製には、レーザアニール法が用いられる。このレーザアニール法は、アモルファスシリコンにレーザ光を照射し、レーザ光を吸収して溶融したシリコンが急速に冷却されて再結晶化することにより、アモルファスシリコンをポリシリコンに変化させる方法である。
【０００３】
このレーザアニール法によって作製されたポリシリコンは、照射するレーザ光のエネルギー量やアモルファスシリコン膜の膜厚などによって結晶化の度合いが大きく左右される。ポリシリコンは、結晶化の度合いに応じて電気特性が変わる。したがって、基板上に成膜したアモルファスシリコンが適正にポリシリコンに再結晶化しているか否かを知るために、ポリシリコンの結晶状態を観察する必要がある。また、基板面内のアモルファスシリコン膜に膜厚分布が存在していても、基板面内で均一な電気特性を有するポリシリコン膜を得ることが望まれている。
【０００４】
現在、レーザアニール処理されて作製されたポリシリコンの状態を観察する方法としては、以下の３つがある。まず第１の方法は、レーザアニール処理を施した膜表面全体の状態を目視により観察する、所謂マクロ観察と称される方法である。第２の方法は、電子顕微鏡などの分析装置にて観察する方法である。第３の方法は、ＴＦＴの作製が完了した時点で、ＴＦＴの電気的特性を測定することにより、ポリシリコンの電子移動度を測る方法である。
【０００５】
上記の第１の方法では、定量的な観察結果を得ることができず、明らかな構造欠陥の有無や、膜表面の色の差異や色ムラを把握する程度のことしかできない。第２の方法は、被観察物である試料の作製などに長い時間がかかってしまう。第３の方法は、レーザアニール処理の後にＴＦＴが構築されるまでに多くの製造工程を施す必要があるため、レーザアニール処理から測定までに長い時間がかかってしまう。このように、第２の方法および第３の方法では、レーザアニール処理時には結晶の状態を確認できない。このため、表示装置の製造工程では、ポリシリコンの電子移動度に不具合があったとしても、不具合が確認されるまでに長時間を要してしまう。このため、測定結果を得るまでの間に、電子移動度に不具合を備えた製品（基板）が大量に発生してしまう。
【０００６】
近年、測定結果を得るまでに長時間を要せずにレーザアニール処理後の結晶状態を確認する評価方法が提案されている（特許文献１参照）。この評価方法では、ポリシリコン膜の光の透過率を測定してその透過率から結晶化した薄膜の評価を行う。他の方法として、レーザアニール処理が施された領域からの反射光の分光特性によってレーザアニール処理が適正になされたか否かを確認する方法が提案されている（特許文献２参照）。
【先行技術文献】
【特許文献】
【０００７】
【特許文献１】特開平１０−２１４８６９号公報
【特許文献２】特開２０１６−４６３３０号公報
【発明の概要】
【発明が解決しようとする課題】
【０００８】
しかしながら、ポリシリコン膜を透過した光の透過率や、ポリシリコン膜の表面で反射した光の分光特性などを観察することによって、レーザアニール処理が適正に行われたか否かを精度良く判定することは困難であった。例えば、液晶ディスプレイの製造工程では、ガラス基板上にゲートラインを形成し、その上にゲート絶縁膜、アモルファスシリコン膜を順次積層する。レーザアニール処理を施すときには、アモルファスシリコン膜の下に複数の膜が存在する。したがって、ポリシリコン膜を透過した光や、ポリシリコン膜からの反射光は、ポリシリコン膜直下の複数の膜やそれぞれの界面からの影響を受けるため、レーザアニール処理が適正に行われたか否かを精度良く判定することは困難であった。
【０００９】
本発明は、上記の課題に鑑みてなされたものであって、レーザアニール処理直後の半導体薄膜の結晶化状態を即時に算出可能にし、半導体薄膜の電気的特性を把握することを可能にし、レーザアニール処理の不具合を短時間で解消可能とする、結晶化モニタ方法、レーザアニール装置、およびレーザアニール方法を提供することを目的とする。
【課題を解決するための手段】
【００１０】
上述した課題を解決し、目的を達成するために、本発明の態様は、アニール用エネルギービームを、基板上に形成された積層構造の最上層に配置された半導体薄膜の処理領域に照射して、当該処理領域を結晶化させるアニール処理に伴い、観察用照明光を前記半導体薄膜に照射して当該半導体薄膜から出る出射光を測定することより、前記処理領域の結晶化レベルを観察する結晶化モニタ方法であって、前記処理領域に近接する、アニール用エネルギービームが照射されない非処理領域に、観察用照明光を照射して当該非処理領域から出る出射光を計測して検出した第１分光スペクトル測定値と、前記積層構造の膜構造データから計算される第１分光スペクトル計算値と、のフィッティングにより、前記積層構造の各構成膜の膜厚計算値を算出し、アニール用エネルギービームが照射された前記処理領域に、観察用照明光を照射して当該処理領域から出る出射光を計測して検出した第２分光スペクトル測定値と、上記膜構造データおよび前記膜厚計算値から計算される第２分光スペクトル計算値と、のフィッティングにより、前記処理領域の結晶化レベルを算出することを特徴とする。
【００１１】
上記態様としては、前記膜構造データは、膜数、材料、設計膜厚、構成膜の屈折率、および消衰係数であることが好ましい。
【００１２】
上記態様としては、前記処理領域と前記非処理領域とに同時に観察用照明光を照射して、前記第１分光スペクトル測定値および前記第２分光スペクトル測定値を、それぞれを測定した前記非処理領域および前記処理領域の基板位置座標と対応するように２次元平面的なデータとして検出することが好ましい。
【００１３】
本発明の他の態様は、レーザアニール装置であって、アニール用のレーザ光を出射するレーザ光源と、前記レーザ光源から出射されたレーザ光を、基板上に形成された積層構造の最上層に配置された半導体薄膜の処理領域に照射する照明光学系と、を備えるレーザアニール処理部と、観察用照明光を前記半導体薄膜に照射し、当該半導体薄膜から出る出射光を測定して分光スペクトルデータとして検出する観察部と、前記分光スペクトルデータに基づいて前記レーザアニール処理部および前記観察部を制御する制御部と、を備え、前記制御部は、前記処理領域に近接するレーザ光が照射されない非処理領域に、観察用照明光を照射して該非処理領域から出る出射光を測定して検出した第１分光スペクトル測定値と、前記積層構造の膜構造データから計算される第１分光スペクトル計算値と、のフィッティングにより、前記積層構造の各構成膜の膜厚計算値を算出し、レーザ光が照射された前記処理領域に、観察用照明光を照射して当該処理領域から出る出射光を測定して検出した第２分光スペクトル測定値と、前記膜構造データおよび前記膜厚計算値から計算される第２分光スペクトル計算値と、のフィッティングにより、前記処理領域の結晶化レベルを算出し、前記レーザアニール処理部へ、次回にレーザアニール処理を行う基板に対して、前記結晶化レベルに基づいて当該レーザアニール処理部から照射するレーザ光のレーザエネルギーを調整する制御を行うことを特徴とする。
【００１４】
上記態様としては、前記膜構造データは、膜数、材料、設計膜厚、構成膜の屈折率、および消衰係数であることが好ましい。
【００１５】
上記態様としては、前記出射光は、観察用照明光が前記半導体薄膜で反射した反射光であることが好ましい。
【００１６】
上記態様としては、前記観察部は、前記処理領域と前記非処理領域とに同時に観察用照明光を照射して、前記第１分光スペクトル測定値および前記第２分光スペクトル測定値を、それぞれを測定した前記非処理領域および前記処理領域の基板位置座標と対応するように２次元平面的なデータとして検出し、前記制御部は、前記レーザアニール処理部に対して、前記処理領域の基板位置座標と対応する、次回にレーザアニール処理を行う基板の処理領域へ、前記結晶化レベルと目標結晶化レベルとの差に応じて前記レーザアニール処理部から出射するレーザ光のレーザエネルギーを調整する制御を行うことが好ましい。
【００１７】
本発明の他の態様は、レーザアニール方法であって、アニール用のレーザ光源から出射されたレーザ光を、基板上に形成された積層構造の最上層に配置された半導体薄膜の処理領域に照射して前記処理領域を結晶化させるレーザアニール処理工程と、観察用照明光を、前記処理領域と前記処理領域に近接する前記レーザ光が照射されない非処理領域と、に照射して前記基板表面から出る出射光を測定して検出したそれぞれの分光スペクトルデータを検出する工程と、前記分光スペクトルデータのうち前記非処理領域で得られた第１分光スペクトル測定値と、前記積層構造の膜構造データから計算される第１分光スペクトル計算値と、のフィッティングにより、前記積層構造の各構成膜の膜厚計算値を算出する工程と、前記分光スペクトルデータのうち前記処理領域で得られた第２分光スペクトル測定値と、前記膜構造データおよび前記膜厚計算値から計算される第２分光スペクトル計算値と、のフィッティングにより、前記処理領域の結晶化レベルを算出する工程と、次回のレーザアニール処理を行う基板に対して、前記結晶化レベルに基づいて前記レーザアニール処理部から照射するレーザ光のレーザエネルギーを調整する調整工程と、を備えることを特徴とする。
【００１８】
上記態様としては、前記調整工程は、前記結晶化レベルと目標結晶化レベルとの差に応じて前記レーザ光源から照射するレーザ光のレーザエネルギーを調整することが好ましい。
【００１９】
上記態様としては、前記非処理領域と前記処理領域とに同時に観察用照明光を照射して、前記第１分光スペクトル測定値および前記第２分光スペクトル測定値を、それぞれを測定した前記非処理領域および前記処理領域の基板位置座標と対応するように２次元平面的なデータとして検出し、前記調整工程は、次回のレーザアニール処理を行う基板に対して、前記結晶化レベルの算出に用いられる第２分光スペクトル測定値を得た前記処理領域と基板位置座標が対応する処理領域へ、前記レーザ光源から照射するレーザ光のレーザエネルギーを調整することが好ましい。
【発明の効果】
【００２０】
本発明に係る結晶化モニタ方法、レーザアニール装置、およびレーザアニール方法によれば、レーザアニール（アニール）処理直後の半導体薄膜の結晶化状態を即時に算出可能にし、半導体薄膜の電気的特性を把握することを可能にする。本発明に係るレーザアニール装置およびレーザアニール方法によれば、レーザアニール処理の不具合を短時間で解消することができ、歩留まりを向上させる効果がある。また、本発明によれば、基板面内のアモルファスシリコン膜の膜厚分布が存在した場合でも、基板面内で均一な電気特性を有するポリシリコン膜を得ることを可能にする効果がある。
【図面の簡単な説明】
【００２１】
【図１】図１は、本発明の実施の形態に係るレーザアニール装置で処理を行うＴＦＴ基板の概略構成を示す平面説明図である。
【図２】図２は、ＴＦＴ基板においてゲート線が形成された基板領域の部分断面図である。
【図３】図３は、本発明の実施の形態に係るレーザアニール装置の概略構成図である。
【図４】図４は、本発明の実施の形態に係るレーザアニール装置のレーザアニール処理の原理を示す説明図である。
【図５】図５は、本発明の実施の形態に係るレーザアニール装置のハードウエア構成図である。
【図６】図６は、基板に照射された観察用照明光の膜構造に応じた挙動を示す説明図である。
【図７】図７は、本発明の実施の形態に係るレーザアニール装置を用いて測定された反射分光スペクトル測定値にフィッティングを行って求めた第１反射分光スペクトル計算値を示す図である。
【図８】図８は、任意の膜数の積層構造のシミュレーションモデルを示す説明図である。
【図９】図９は、本発明のレーザアニール装置を用いて複数のレーザエネルギーでレーザアニール処理を行って得られた複数の反射分光スペクトル測定値を示す図である。
【図１０】図１０は、レーザエネルギー６００mJ/cm２でレーザアニール処理を行って得られた反射分光スペクトル測定値にフィッティングを行って求めた第２反射分光スペクトル計算値を示す図である。
【図１１】図１１は、アモルファスシリコンにレーザアニール処理を行って得られたポリシリコンにおける、結晶化レベルと電子移動度との関係を示す図である。
【図１２】図１２は、レーザアニール処理方法の手順を示すフローチャートである。
【図１３】図１３は、アモルファスシリコン膜の膜厚と、照射レーザエネルギー密度と、結晶化レベル（％）と、の関係を示すテーブルである。
【発明を実施するための形態】
【００２２】
以下に、本発明の実施の形態に係る結晶化モニタ方法、レーザアニール装置、およびレーザアニール方法の詳細を図面に基づいて説明する。但し、図面は模式的なものであり、各部材の寸法や寸法の比率や形状などは現実のものとは異なり、図面相互間においても構成部の配置位置が異なる部分が含まれている。また、本実施の形態においては、観察用照明光を照射した半導体薄膜からの出射光が、基板面で反射した反射光であるため、計測される分光スペクトルとして反射分光スペクトルという表現を用いる。
【００２３】
本実施の形態に係るレーザアニール装置は、液晶ディスプレイや有機ＥＬディスプレイの製造に用いられる。このレーザアニール装置は、半導体薄膜としてのアモルファスシリコン膜に対して、アニール用エネルギービームとしてのレーザ光を照射して溶融・再結晶化させることでポリシリコン膜を形成する処理装置である。本実施の形態に係るレーザアニール装置は、アモルファスシリコン膜に対して、レーザ光を選択的に照射することができるという特徴がある。
【００２４】
このレーザアニール装置がレーザアニール処理を施す領域は、ＴＦＴ基板の画素毎に設けられるＴＦＴのチャネル層となる半導体領域である。ＴＦＴ基板とは、液晶ディスプレイにおける画素電極やＴＦＴなどを形成する基板である。ＴＦＴ基板は、本実施の形態に係る結晶化モニタ方法、レーザアニール装置、およびレーザアニール方法の処理対象もしくは加工対象となる。
【００２５】
［ＴＦＴ基板］
ここで、本実施の形態の説明に先駆けて、図１および図２を用いてＴＦＴ基板について簡単に説明する。図１はＴＦＴ基板の平面図、図２はゲート線が形成された基板領域の部分断面図である。
【００２６】
図１に示すように、ＴＦＴ基板１００は、ガラス基板１０１上に、複数のゲート線（ゲート電極パターン部分を含む）１０２と、複数のデータ線１０３と、が互いに交差して格子状に形成されている。ゲート線１０２とデータ線１０３との交差部の近傍には、スイッチング素子（駆動素子）としてのＴＦＴを形成するＴＦＴ形成領域１０４がある。なお、本実施の形態のレーザアニール装置で処理を行うＴＦＴ基板１００は、データ線１０３や図示しないソース電極およびドレイン電極などが形成される前の状態であり、最上層がアモルファスシリコン膜１０６である。
【００２７】
このようなＴＦＴ基板１００に行われるレーザアニール処理は、積層構造の最上膜であるアモルファスシリコン膜１０６に対して行われる。図１に示すように、ガラス基板１０１上には、互いに平行をなす複数のゲート線１０２が形成されている。図２に示すように、ゲート線１０２が形成されたガラス基板１０１上には、ゲート絶縁膜１０５が成膜され、その上にアモルファスシリコン膜１０６が成膜されている。
【００２８】
図１に示すように、アモルファスシリコン膜１０６の平面内において、ＴＦＴ形成領域１０４のチャネル層となる半導体領域が形成されるように設計された処理領域１０４Ａに対してレーザ光を選択的に照射してアニール処理を行う。
【００２９】
［レーザアニール装置］
次に、本実施の形態に係るレーザアニール装置の構成を説明する。図３に示すように、本発明の実施の形態に係るレーザアニール装置１は、基板ステージ２と、マイクロレンズアレイステージ３と、レーザアニール処理部４と、観察部としての結晶化モニタ５と、制御部６と、を備える。
【００３０】
（基板ステージ）
図３に示すように、基板ステージ２は、ＴＦＴ基板１００を載せてスキャン方向Ｓ（矢印で示す）に沿って所定のピッチで移動させる、図示しない搬送装置を備えている。この基板ステージ２の下方には、ＴＦＴ基板１００の位置検出を行う基板位置観察カメラ３５が配置されている。
【００３１】
なお、本実施の形態において処理を行うＴＦＴ基板１００は、最上層がアモルファスシリコン膜１０６であり、データ線１０３（図１参照）や図示しないソース電極およびドレイン電極などが形成される前の状態の基板である。また、図１に示すように、本実施の形態では、ＴＦＴ基板１００のスキャン方向Ｓと、データ線１０３と、が直交するように設定されている。
【００３２】
（レーザアニール処理部）
レーザアニール処理部４は、レーザ照射部７と、アッテネータ８と、照明光学系９と、マスク１０と、マイクロレンズアレイ１１と、を備えている。このレーザアニール処理部４は、基板ステージ２の上方に固定されたマイクロレンズアレイステージ３に設けられている。
【００３３】
本実施の形態では、レーザアニール処理部４は、基板ステージ２上に配置したＴＦＴ基板１００に対して、スキャン方向Ｓに対して直角をなす方向に沿って複数本のレーザ光Ｌａ（図４参照）を照射するように構成されている。なお、複数本のレーザ光Ｌａのピッチは、ＴＦＴ基板１００のスキャン方向Ｓに直角をなす方向に沿って配置される処理領域１０４Ａのピッチと同じである。なお、レーザ光Ｌａの上記ピッチは、ＴＦＴ基板１００のスキャン方向Ｓに直角をなす方向に沿って列をなす処理領域１０４Ａのピッチの２以上の整数倍のピッチに設定してもよい。なお、最終的にＴＦＴ基板１００に照射するレーザ光Ｌの本数ならびに上記ピッチは、レーザ光源１２、照明光学系９、マスク１０およびマイクロレンズアレイ１１などの構成を変更することにより設定することができる。
【００３４】
図３に示すレーザ照射部７は、最終的に上記複数本のレーザ光Ｌａを得る数のレーザ光源１２を備えている。レーザ光源１２は、設定されたパルス周波数でレーザ光Ｌを出射する。アッテネータ８は、レーザ光源１２から出射されたレーザ光Ｌを適切に減衰して調整する機能を備える。照明光学系９は、ビームホモジナイザ１３やミラー１４，１５，１６などを備えている。
【００３５】
ここで、マスク１０とマイクロレンズアレイ１１について簡単に説明する。マスク１０とマイクロレンズアレイ１１は、マイクロレンズアレイステージ３に設けられている。マスク１０は、基板ステージ２に対して、ＴＦＴ基板１００のスキャン方向Ｓに直角をなす方向に沿って複数の開口部１０Ａが形成されている。
【００３６】
マイクロレンズアレイ１１は、複数のマイクロレンズ１１Ａを備える。それぞれのマイクロレンズ１１Ａは、マスク１０のそれぞれの開口部１０Ａに対応して配置されている。すなわち、マスク１０およびマイクロレンズアレイ１１は、基板ステージ２におけるＴＦＴ基板１００のスキャン方向Ｓに対して直角をなす方向に沿って細長く延びるように配置されている。なお、図４では、開口部１０Ａとマイクロレンズ１１Ａをスキャン方向Ｓに沿ってそれぞれ１つずつ描いているが、周知のように、開口部１０Ａおよびマイクロレンズ１１Ａはスキャン方向Ｓに沿って複数が配置されている。すなわち、マスク１０の開口部１０Ａは、２次元的にマトリクス状に配置されている。これに対応して、マイクロレンズアレイ１１のマイクロレンズ１１Ａも２次元的にマトリクス状に配置されている。
【００３７】
図４に示すように、マイクロレンズアレイ１１の各マイクロレンズ１１Ａは、それぞれがＴＦＴ基板１００におけるＴＦＴ形成領域１０４内の処理領域１０４Ａに向けてレーザ光Ｌａを集光し得るように設定されている。マイクロレンズアレイ１１によって、集光されたレーザ光Ｌａは、ＴＦＴ基板１００上に複数配列される処理領域１０４Ａに選択的に照射される。本実施の形態のような構成により、レーザアニール処理を必要としない領域を無駄に結晶化させることを回避できる。
【００３８】
レーザアニール処理部４により、ＴＦＴ基板１００上のＴＦＴ１０４の処理領域１０４Ａに対してレーザ光Ｌａを照射してレーザアニール処理を行うことができる。具体的には、基板ステージ２上のＴＦＴ基板１００を、ＴＦＴ基板１００におけるスキャン方向Ｓに沿って配置される処理領域１０４Ａのピッチで、スキャン方向Ｓに移動させてレーザアニール処理を逐次行えばよい。
【００３９】
（結晶化モニタ）
次に、結晶化モニタ５の構成について説明する。図３に示すように、結晶化モニタ５は、マイクロレンズアレイステージ２に設けられている。
【００４０】
結晶化モニタ５は、ＴＦＴ基板１００上の、レーザ光Ｌａが照射される処理領域１０４Ａと、この処理領域１０４Ａに近接してレーザ光Ｌａの照射を受けない非処理領域（アモルファスシリコン膜の領域）１０４Ｂも観察可能に設けられている。
【００４１】
図１において、スキャン方向Ｓに直角をなす方向に沿って描いた一点鎖線で示す領域は、結晶化モニタ５によって観察される観察領域Ｍを示している。この観察領域Ｍは、ＴＦＴ基板１００のスキャン方向Ｓに直角をなす方向に沿って細長い領域である。この観察領域Ｍにおいて、実際に反射光Ｌｍの測定は、非処理領域１０４Ｂに配置された第１測定位置１０４Ｂｍおよび処理領域１０４Ａ内の第２測定位置１０４Ａｍで反射した反射光Ｌｍの測定を行う。第１測定位置１０４Ｂｍは、非処理領域１０４Ｂにおいて、それぞれの処理領域１０４Ａに近接する（図中縦方向：スキャン方向Ｓに直角をなす方向に近接する）位置である。第２測定位置１０４Ａｍは、レーザ光Ｌａが照射されたそれぞれの処理領域１０４Ａの内部の位置である。
【００４２】
図５に示すように、結晶化モニタ５は、観察用光源１７と、顕微鏡１８と、対物レンズ１９と、分光カメラ２０と、観察カメラ２１と、Ｚ軸方向駆動部２２と、コントローラ２３と、を備えている。
【００４３】
観察用光源１７は、上記の観察領域Ｍに対して、可視光域の観察用照明光Ｌｓを出射する光源である。観察用照明光Ｌｓは、顕微鏡１９の鏡筒内に導入されて、光軸に沿って対物レンズ２０を通って、ＴＦＴ基板１００の表面（処理領域１０４Ａと非処理領域１０４Ｂ）に照射される。なお、ＴＦＴ基板１００の表面に照射される観察用照明光Ｌｓは、観察領域Ｍに沿ってライン照明をなすように設計されている。そして、ＴＦＴ基板１００の表面で反射した反射光Ｌｍは、対物レンズ１９から顕微鏡１８に入射して分光カメラ２０で計測される。
【００４４】
なお、ＴＦＴ基板１００の表面からの反射光Ｌｍは、観察用照明光Ｌｓと同様に、ライン状の反射光である。分光カメラ２０は、このようなライン上の反射光Ｌｍから、それぞれの処理領域１０４の第２測定位置１０４Ａｍと、それぞれの処理領域１０４Ａに近接する非処理領域１０４Ｂの第１測定位置１０４Ｂｍからの反射光Ｌｍを測定し得るようにラインカメラ状に構成されている。分光カメラ２０は、反射光Ｌｍを分光して計測し、反射分光スペクトルを２次元平面的なデータで検出する。観察カメラ２１は、分光カメラ２０で検出した２次元平面的な反射分光スペクトルデータを取得して、制御部６側に出力するようになっている。
【００４５】
（制御部）
次に、図３を用いて、制御部６の概略構成について説明する。本実施の形態においては、制御部６は、演算装置としてのパーソナルコンピュータ（以下、ＰＣという）２４と、トリガ基板２５と、画像処理基板２６と、ステージ制御部２７と、シーケンサ２８と、を備えている。なお、本実施の形態では、ＰＣ２４を用いるが、これに限定されるものではなく、他の演算装置を用いてもよい。
【００４６】
図５に示すように、ＰＣ２４は、画像ボード２９を備える。このＰＣ２４は、観察用光源１７と、分光カメラ２０と、観察カメラ２１と、コントローラ２３と、トリガ基板２５と、シーケンサ２８（図３参照）と、に接続されている。
【００４７】
シーケンサ２８は、非処理領域１０４Ｂにおける各構成膜の膜厚演算処理プログラム、および処理領域１０４Ａにおける結晶化レベル演算処理プログラムが格納されている。なお、結晶化レベル（Ａ）とは、膜中にアモルファスシリコンとポリシリコンが混在するときのポリシリコンの含有比率（％）と定義する。なお、本実施の形態では、膜厚演算処理プログラムおよび結晶化レベル演算処理プログラムをシーケンサ２８に格納したが、ＰＣ２４に格納する構成としてもよい。
【００４８】
図５に示すように、トリガ基板２５は、分岐回路３２と、タイミング制御回路３３と、を備えている。図３に示すように、トリガ基板２５は、レーザ照射部７と、ＰＣ２４と、画像処理基板２６と、シーケンサ２８と、に接続されている。
【００４９】
図５に示すように、画像処理基板２６は、アニール制御装置３４に内蔵されている。図３に示すように、この画像処理基板２６は、基板位置観察カメラ３５と、レーザ照射部７と、トリガ基板２５と、に接続されている。画像処理基板２６は、基板位置観察カメラ３５から、ＴＦＴ基板１００の位置情報を取得する。画像処理基板２６は、トリガ基板２５にショットトリガ信号を出力する。
【００５０】
図５に示すように、トリガ基板２５の分岐回路３２は、画像処理基板２６から出力されたショットトリガ信号をレーザ照射部７に出力する。レーザ照射部７は、ショットトリガ信号に基づいてレーザ光源１２を駆動して所定の照射レーザエネルギーでレーザ光Ｌを出射させる。
【００５１】
トリガ基板２５のタイミング制御回路３３は、画像処理基板２６からのトリガショット信号が分岐回路３２を介して入力されることにより、トリガ信号をＰＣの画像ボード２９に出力する。
【００５２】
ＰＣ２４は、画像ボード２９にトリガ信号が入力されると観察用光源１７、分光カメラ２０、観察カメラ２１、コントローラ２３などに駆動信号を出力する。コントローラ２３では、Ｚ軸方向駆動部２２の駆動制御を行う。ＰＣ２４は、トリガ信号が出力されたタイミングで、分光カメラ２０で得られた、反射分光スペクトルの２次元平面なデータを観察カメラ２１から画像ボード２９に取り込む。
【００５３】
ステージ制御部２７は、シーケンサ２８と基板ステージ２の図示しない搬送装置に接続されている。ステージ制御部２７は、図示しない搬送装置を駆動してＴＦＴ基板１００をスキャン方向Ｓに移動させる制御を行う。
【００５４】
膜厚演算処理プログラムは、積層構造の膜数、材料、各構成膜の設定膜厚および屈折率、消衰係数を含む膜構造データをシーケンサ２８に入力することにより、これらの膜構造データから計算された第１反射分光スペクトル計算値を算出する。そして、膜厚演算処理プログラムは、観察カメラ２１から画像ボード２９に入力された非処理領域１０４Ｂの第１測定位置１０４Ｂｍから得られた第１反射分光スペクトル測定値と、この第１測定位置１０４Ｂｍにおける第１反射分光スペクトル計算値と、のフィッティングを行って、所定の処理領域１０４Ａに近接した第１測定位置１０４Ｂｍの各構成膜の膜厚計算値を算出する。
【００５５】
結晶化レベル演算処理プログラムは、上記膜構造データおよび上記膜厚演算処理プログラムで算出された各構成膜の膜厚計算値から第２反射分光スペクトル計算値を算出する。そして、結晶化レベル演算処理プログラムは、観察カメラ２１から画像ボード２９に入力された当該処理領域１０４Ａ（第２測定位置１０４Ａｍ）から得られた第２反射分光スペクトル測定値と、第２反射分光スペクトル計算値と、のフィッティングを行って、この処理領域１０４Ａにおける結晶化レベル（Ａ）を算出する。なお、膜厚演算処理プログラムおよび結晶化レベル演算処理プログラムには、後述する結晶化モニタ方法で行う演算方法がソフトウエアとして書き込まれている。
【００５６】
［結晶化モニタ方法］
ここで、レーザアニール装置の動作の説明に先駆けて、レーザアニール装置１に適用する結晶化モニタ方法について説明する。
【００５７】
本実施の形態に係る結晶化モニタ方法では、アモルファスシリコン膜１０６における複数の処理領域１０４Ａを溶融して再結晶化した後、この複数の処理領域１０４Ａおよびこの複数の処理領域１０４Ａのそれぞれに近接する非処理領域１０４Ｂに観察用照明光Ｌｓを照射し、その反射光Ｌｍを分光カメラ２０にて計測し、反射分光スペクトル測定値を２次元平面的に取得する。
【００５８】
この結晶化モニタ方法では、ＴＦＴ基板１００の膜構造（積層構造の膜数、材料、設計膜厚、各構成層の屈折率、および消衰係数）の情報を用いて第１反射分光スペクトル計算値（第１分光スペクトル計算値）を算出する。そして、２次元平面的なデータとして検出された上記反射分光スペクトル測定値のうち特定の上記処理領域１０４Ａに近接する非処理領域１０４Ｂで取得した実測値である第１反射分光スペクトル測定値（第１分光スペクトル測定値）と、上記第１反射分光スペクトル計算値と、のフィッティングにより、この非処理領域１０４Ｂにおける膜厚計算値を算出する。
【００５９】
２次元平面的なデータとして検出された上記反射分光スペクトル測定値のうち、レーザ光Ｌが照射された上記処理領域１０４Ａに観察用照明光Ｌｓを照射してこの処理領域１０４Ａで反射した反射光を測定して得られた第２反射分光スペクトル測定値（第２分光スペクトル測定値）と、膜構造データおよび得られた膜厚計算値から計算される第２反射分光スペクトル計算値（第２分光スペクトル計算値）と、のフィッティングにより、この位置の処理領域１０４Ａの結晶化レベル（Ａ）を算出する。
【００６０】
結晶化レベル（Ａ）とは、上述したように、膜中にアモルファスシリコンとポリシリコンが混在するときのポリシリコンの含有比率（％）である。この結晶化レベル（Ａ）は、ＴＦＴ１０４の電気的性能である電子移動度に比例している。レーザアニール処理後の処理領域１０４Ａの結晶化レベル（Ａ）を把握することにより、レーザアニール処理の状態を数値的に把握することが可能となる。
【００６１】
本実施の形態に係るレーザアニール装置１は、以上のような結晶化モニタ方法を用いた装置であるため、レーザアニール処理直後の結晶化レベル（Ａ）をリアルタイムに算出することができる。このため、このレーザアニール装置１では、算出された結晶化レベル（Ａ）に基づいてフィードバック制御を行うことができる。
【００６２】
このため、このレーザアニール装置１によれば、次にレーザアニール処理を行うＴＦＴ基板１００に対して、前回のレーザアニール処理後の結晶化レベル（Ａ）に基づいてレーザアニール処理部４から出射するレーザ光Ｌのレーザエネルギーを調整してレーザアニール処理を行うことができる。レーザエネルギーを調整するには、レーザ照射密度やパルス数などを調整すればよい。
【００６３】
以下、この結晶化モニタ方法をより詳細に説明する。このような結晶化モニタ方法では、第１反射分光スペクトル測定値を得るために、処理領域１０４Ａに近接する非処理領域１０４Ｂのアモルファスシリコン膜１０６からの反射光Ｌｍを結晶化モニタ５で測定する。また、この結晶化モニタ方法では、第２反射分光スペクトル測定値を得るために、処理領域１０４Ａのポリシリコン膜１０７（図６参照）からの反射光Ｌｍを結晶化モニタ５で測定する。そして、測定された第１反射分光スペクトル測定値や第２反射分光スペクトル測定値を含む、反射分光スペクトル測定値は、２次元平面的なデータとして検出する。
【００６４】
図６は、ガラス基板（図１参照）１０１の上に順次形成された、ゲート線（ゲート電極）１０２、ゲート絶縁膜１０５、およびポリシリコン膜１０７でなる積層構造を示す。図６は、ポリシリコン膜１０７の表面に向けて入射する観察用照明光Ｌｓと、その反射光Ｌｍを示す。観察用照明光Ｌｓは、ポリシリコン膜１０７の表面に垂直をなすように入射させる。
【００６５】
ポリシリコン膜１０７に入射した光は、ポリシリコン膜１０７の表面、ポリシリコン膜１０７とゲート絶縁膜１０５の界面、およびゲート線１０２とゲート絶縁膜１０５の界面などで反射して反射光（出射光）Ｌｍとして結晶化モニタ５に入射するように設定されている。この方法では、結晶化モニタ５に入射した反射光Ｌｍを、分光カメラ２０で計測して、上述のように、反射分光スペクトル測定値を２次元平面的に取得する。
【００６６】
図６に示すように、ゲート線（ゲート電極）１０２が光反射率の高い例えば窒化チタン（ＴｉＮ）などの光反射率の高い材料であるため、観察用照明光Ｌｓが反射されて得られる反射光Ｌｍは、主にゲート絶縁膜１０５とポリシリコン膜１０７の積層構造に特有の反射光となる。
【００６７】
図７は、レーザアニール処理後に再結晶化されて得られたポリシリコン膜１０７の反射分光スペクトル測定値に対して、例えば、４３０nmから７００nmのフィッティング波長範囲においてフィッティングを行って得られたシミュレーションの波形を示す。
【００６８】
図８は、積層構造のシミュレーションモデルであり、材料膜の積層構造において、最下層から順次、構成膜１Ｌ，２Ｌ，３Ｌ...，ａＬ，ｂＬ...，ｏＬを積層することを表している。図８に示すように、互いに上下に接合する構成膜同士の界面での反射率は、ｒ２１，ｒ３２，ｒｂａとする。
【００６９】
図８に示す各構成膜ｏＬ〜１Ｌのそれぞれの、屈折率、消衰係数、膜厚は、以下のように表すことができる。
構成膜−ｏＬ（屈折率，消衰係数，膜厚）＝（ｎｏ，ｋｏ，ｄｏ）
構成膜−ｂＬ（屈折率，消衰係数，膜厚）＝（ｎｂ，ｋｂ，ｄｂ）
構成膜−ａＬ（屈折率，消衰係数，膜厚）＝（ｎａ，ｋａ，ｄａ）
構成膜−３Ｌ（屈折率，消衰係数，膜厚）＝（ｎ３，ｋ３，ｄ３）
構成膜−２Ｌ（屈折率，消衰係数，膜厚）＝（ｎ２，ｋ２，ｄ２）
構成膜−１Ｌ（屈折率，消衰係数，膜厚）＝（ｎ１，ｋ１，ｄ１）
【００７０】
各構成膜ｂＬ〜１Ｌのそれぞれの複素屈折率は、以下のように表すことができる。なお、下記のｉは、虚数単位である。
構成膜−ｂＬの複素屈折率Ｎｂ＝ｎｂ−ｋｂ＊ｉ
構成膜−ａＬの複素屈折率Ｎａ＝ｎａ−ｋａ＊ｉ
構成膜−３Ｌの複素屈折率Ｎ３＝ｎ３−ｋ３＊ｉ
構成膜−２Ｌの複素屈折率Ｎ２＝ｎ２−ｋ２＊ｉ
構成膜−１Ｌの複素屈折率Ｎ１＝ｎ１−ｋ１＊ｉ
【００７１】
そして、各構成膜を各測定波長λに対してそれぞれ構成膜でのφ算出を行う。以下のφ算出式は、構成膜ａＬの場合の算出式である。
φａ＝２π＊Ｎａ＊ｄａ／λ    （λ：波長）
【００７２】
各測定波長に対して各界面のｒ（反復反射）の算出を行う。ｒ算出式は、以下の通りである。
ｒｂａ＝（Ｎｂ-Ｎａ）／（Ｎｂ＋Ｎａ）
【００７３】
下層より順次、以下の式に示すように、複数層のｒの算出を行う。
r(cba)={rcb+rba*exp(-2i*φb)}／｛1+rcb*rba*exp(-2*φb)｝
r(dcba)=｛rdc+rcba*exp(-2i*φc)｝／｛1+rdc*rcba*exp(-2i*φc)｝
【００７４】
そして、全構成膜の複数層ｒに対して強度計算を行う。シミュレーション反射率Ｒsim算出式は、以下の通りである。
Ｒsim＝ｒ＊ｒ＊
【００７５】
上述の計算方法を適用して、膜構成(膜数、材料、設計膜厚)、構成膜の屈折率ｎ、消衰係数ｋを設定することより、各構成膜の膜厚計算値が計算できる。
【００７６】
図９は、レーザエネルギーとしての各照射エネルギー密度に対するレーザアニール処理後のポリシリコン膜１０７の反射分光スペクトルを示す。レーザは、ＫｒＦエキシマレーザを用いている。図１０は、図９に示す反射分光スペクトル測定値のうち例えば照射エネルギー密度が６００mJ/cm２でレーザアニール処理したときに反射分光スペクトル測定値(第２反射分光スペクトル測定値)に、フィッティングを行った例を示す。このフィッティングとは、照射エネルギー密度が６００mJ/cm２のときの反射分光スペクトル測定値と、上記の計算で得られた非処理領域１０４Ｂ（第１測定位置１０４Ｂｍ）における各構成膜の膜厚計算値および膜構造データから計算される反射分光スペクトル計算値(第２反射分光スペクトル計算値)と、のフィッティングである。このフィッティングにより結晶化レベル（Ａ）を一義的に計算できる。
【００７７】
結晶化レベル（Ａ）の計算方法は、以下の通りである。反射分光スペクトル測定値(積算スペクトル)に対して、各測定波長λにて、以下の計算を行う。なお、最上層のポリシリコン膜の結晶化レベル（Ａ）のパラメータは、ａ-Si屈折率ｎａ、消衰係数ｋａ、複素屈折率Ｎａ＝ｎａ−ｋａ＊ｉ、単結晶シリコンの屈折率ｎｃ、消衰係数ｋｃ、複素屈折率Ｎｃ＝ｎｃ−ｋｃ＊ｉを用いる。
【００７８】
アモルファスシリコンおよび単結晶シリコンの複素誘電率を以下の式で算出する。
εａ＝Ｎａ２、εｃ＝Ｎｃ２
構成膜のポリシリコンの複素誘電率εを算出する。
ε2＋(-1.5＊ｘ＊εａ+1.5＊ｘ＊εｂ-εｂ+0.5＊εa)＊εa＊εb/２＝０
０＝fa（εa−ε）／（εa＋２ε）＋fb（εｂ−ε）／（εｂ＋２ε）
解の公式よりεを算出する。
構成膜の複素屈折率ＮSiを複素誘電率εより算出する。
ＮSi＝ε0.5
上述の膜厚フィッティングの際の計算と同様に、反射率を算出する。このとき、各構成膜の膜厚は、上述の膜厚フィッティングの結果得られた膜厚計算値を代入する。
【００７９】
このようなフィッティングの結果、図１０示すような、シミュレーションの反射分光スペクトル計算値(第２反射分光スペクトル計算値)が得られる。ポリシリコン膜１０７の屈折率ｎpoly-Siと消衰係数ｋpoly-Siは、以下の（１）式と（２）式とで表される。
【００８０】
ｎpoly-Si＝ｎa-Si×Ａ＋ｎc-Si×（１−Ａ）......（１）
ｋpoly-Si＝ｋa-Si×Ａ＋ｋc-Si×（１−Ａ）......（２）
上記ｎa-Siはアモルファスシリコンの屈折率、ｎc-Siは単結晶シリコンの屈折率、ｋa-Siはアモルファスシリコンの消衰係数、ｋc-Siは単結晶シリコンの消衰係数、Ａはａ-Ｓｉ／ｐｏｌｙ-Ｓｉ比率で表される上記した結晶化レベルである。したがって、上記式（１）、（２）からの各式中の結晶化レベル（Ａ）を算出できる。
【００８１】
図１０に示したフィッティングを行った結果、６００mJ/cm２のエネルギー密度でレーザアニール処理を行った場合、このポリシリコン膜１０７の結晶化レベル（Ａ）は、例えば、９６．９％と算出された。図１１は、この結晶化レベル（Ａ）と、ポリシリコンの電子移動度との関係を示す。図１１において、上記計算により得られた結晶化レベル（Ａ）９６．９％に対応する電子移動度は、１６３ｃｍ２／Ｖｓであった。このように、結晶化レベル（Ａ）を求めることにより、レーザアニール処理後のポリシリコンの電子移動度を数値的に把握することができる。
【００８２】
以上、結晶化モニタ方法について説明したが、本実施の形態に係るレーザアニール装置１およびレーザアニール方法も同様の方法を用いて結晶化レベルを求めることができる。また、本実施の形態に係るレーザアニール装置１およびレーザアニール方法では、この結晶化レベル（Ａ）の値に基づいて、照射レーザエネルギー密度を調整するなどのレーザエネルギーの制御を行う。
【００８３】
［レーザアニール装置の作用・動作］
次に、レーザアニール装置１の動作の概略を説明する。まず、本実施の形態に係るレーザアニール装置１では、基板ステージ２上にＴＦＴ基板１００を配置して、レーザアニール処理部４により所定の照射レーザエネルギー密度にて、レーザアニール処理を行う。このとき、レーザ光Ｌａは、ＴＦＴ基板１００のスキャン方向Sに直角をなす方向に一列に並ぶ複数の処理領域１０４Ａに選択的に照射される。このレーザアニール処理により、ＴＦＴ基板１００の積層構造の最上層のアモルファスシリコンは、選択的にポリシリコンに再結晶化される。
【００８４】
このレーザアニール処理と同時に、結晶化モニタ５を駆動して、ＴＦＴ基板１００のスキャン方向Sに直角をなす方向に沿って設定される、画素領域毎に配置される第２測定位置１０４Ａｍと第１測定位置１０４Ｂｍとからの反射光Ｌｍを分光カメラ２０で計測する。分光カメラ２０で検出された反射分光スペクトルは、２次元平面的なデータとして観察カメラ２１により検出される。観察カメラ２１で検出された２次元平面的なデータは、ＰＣ２４の画像ボード２９に取り込まれる。
【００８５】
シーケンサ２８では、上記の２次元平面な反射分光スペクトルデータをＰＣ２４から取り込んで、膜厚演算処理プログラムおよび結晶化レベル演算処理プログラムにより、基板位置座標上のそれぞれの位置に配置された処理領域１０４Ａの結晶化レベル（Ａ）が算出される。
【００８６】
本実施の形態のレーザアニール装置１では、シーケンサ２８が図１３に示すようなテーブルを備え、目標結晶化レベルと、演算で得られた結晶化レベル（Ａ）と、の比較により、このテーブルを参照することにより、次回のＴＦＴ基板１００のレーザエネルギーを変更する制御を行う。
【００８７】
例えば、膜厚演算処理プログラムで得られた膜厚が６００ｎｍで、結晶化レベル演算処理プログラムで算出された結晶化レベル（Ａ）が９０．５％で、目標結晶化レベルが９４％であった場合、テーブルを参照することにより、照射レーザエネルギー密度が６００ｍＪ／ｃｍ２となるようにシーケンサ２８のレシピ上で変更する。このように変更した照射レーザエネルギー密度は、次のＴＦＴ基板１００のレーザアニール処理の際に、反映される。
【００８８】
［レーザアニール方法］
図１２は、本発明の実施の形態に係るレーザアニール方法の要部を示すフローチャートである。以下、本実施の形態に係るレーザアニール方法を、上述したレーザアニール装置１に適用して説明する。
【００８９】
まず、このレーザアニール方法においては、アニール処理基板であるＴＦＴ基板１００の膜構造のデータを入力する（ステップＳ１）。
【００９０】
次に、ＴＦＴ基板１００上の処理領域１０４Ａにレーザアニール処理を行うと同時に、図１に示すように、観察領域Ｍ内にある、全ての第１測定位置１０４Ｂｍと第２測定位置１０４Ａｍでの反射分光スペクトルデータを取得する（ステップＳ２）。
【００９１】
次に、取得した反射分光スペクトルのうちレーザアニール処理される処理領域１０４Ａに近接するレーザアニール処理されない非処理領域１０４Ｂ（第１測定位置１０４Ｂｍ）の第１反射分光スペクトル測定値と、膜構造データから計算される第１反射分光スペクトル計算値と、のフィッティングにより各構成膜の膜厚を算出する（ステップＳ３）。上記膜構造データとしては、積層構造の膜数、材料、設計膜厚、各構成膜の屈折率および消衰係数である。
【００９２】
次に、レーザアニール処理された処理領域１０４Ａの第２測定位置１０４Ａｍの第２反射分光スペクトル測定値と、上記膜構造データおよびステップＳ３で得られた各構成膜の膜厚から計算される第２反射分光スペクトル計算値と、のフィッティングにより結晶化レベルを算出する（ステップＳ４）。
【００９３】
次に、上記ステップＳ４で得られた結晶化レベルと目標結晶化レベルと比較して得られた結晶化レベルと目標結晶化レベルとの差が誤差範囲以内か否かを判定する（ステップＳ５）。
【００９４】
上記ステップＳ５において、得られた結晶化レベルと目標結晶化レベルとの差が誤差範囲内（以下）であるときは、この結晶化レベルを算出した基板位置座標のレーザアニール条件は変更なしと決定する（ステップＳ６）。
【００９５】
一方、上記ステップＳ５において、得られた結晶化レベルと目標結晶化レベルとの差が誤差範囲以上であるときは、以下のような調整工程を行う。すなわち、結晶化レベルと目標結晶化レベルとの差が誤差範囲以上であるときは、照射レーザエネルギー密度あるいはパルス回数と結晶化レベルのルックアップテーブルにより、測定された基板位置座標の照射レーザエネルギー密度あるいは照射回数をシーケンサ２８のレシピ上で変更して記録する（ステップＳ７）。このように記録された照射レーザエネルギー密度あるいは照射回数は、次回のレーザアニール処理の際に反映させる。
【００９６】
本実施の形態に係るレーザアニール方法では、非処理領域１０４Ｂと処理領域１０４Ａとに同時に観察用照明光Ｌｓを照射して、第１反射分光スペクトル測定値および第２反射分光スペクトル測定値を、それぞれを測定した非処理領域１０４Ｂおよび処理領域１０４Ａの基板位置座標と対応するように２次元平面的なデータとして検出する。
【００９７】
そして、調整工程であるステップＳ７では、次回のレーザアニール処理を行うＴＦＴ基板１００において、前回の処理で結晶化レベルを求めた処理領域１０４Ａと基板位置座標と同じ座標にある処理領域１０４Ａに対して、レーザエネルギーを調整する。なお、照射レーザエネルギー密度の調整方法としては、アッテネータ８をシーケンサ２８で制御することを加えてもよい。
【００９８】
［レーザアニール装置の効果］
本実施の形態のレーザアニール装置１によれば、アモルファスシリコンに対するレーザアニール処理直後に結晶化したポリシリコンの結晶化状態を即時に算出することができる。この結晶化レベルを把握することにより、作製されたポリシリコンの電気的特性を把握できる。このため、次回のレーザアニール処理結果に不具合が発生することを防止できる。したがって、本実施の形態に係るレーザアニール装置１によれば、ＴＦＴ基板１００の製造工程における歩留まりを大幅に向上できる。
【００９９】
また、本実施の形態に係るレーザアニール装置１では、第１反射分光スペクトル測定値および第２反射分光スペクトル測定値を、それぞれを測定した非処理領域１０４Ｂおよび処理領域１０４Ａの基板位置座標と対応するように２次元平面的なデータとして検出している。
【０１００】
このため、同一ロット内の同様の膜構造を有する複数のＴＦＴ基板１００に対してレーザアニール処理を行う場合には、次回のＴＦＴ基板１００において、処理領域１０４Ａの電子移動度を基板面内で均一にすることが可能となる。すなわち、画面の大型化に伴い、基板面内の膜構造に分布がある場合にも、同一ロット内のＴＦＴ基板１００の電子移動度の均一化を図ることができる。したがって、このレーザアニール装置１で製造されたＴＦＴ基板１００を備える液晶ディスプレイの表示性能を向上する効果がある。
【０１０１】
［その他の実施の形態］
以上、本発明の実施の形態に係る結晶化モニタ方法、レーザアニール装置、およびレーザアニール方法について説明したが、この実施の形態の開示の一部をなす論述および図面はこの発明を限定するものであると理解すべきではない。この開示から当業者に様々な代替実施の形態、実施例および運用技術が明らかとなろう。
【０１０２】
例えば、上記実施の形態では、ＴＦＴ基板１００のスキャン方向Ｓに直角な方向に列をなす複数の処理領域１０４Ａを同時にレーザアニール処理する構成であるが、スキャン方向Ｓに直角をなす方向に沿った処理領域１０４Ａのピッチの２倍以上の整数倍のピッチで間欠的にレーザアニール処理を行う構成としてもよい。
【０１０３】
上記の実施の形態では、ＴＦＴ基板１００のスキャン方向Ｓに直角をなす方向の処理領域１０４Ａの列に対して、処理領域１０４Ａおよびそれぞれの処理領域１０４Ａの近傍の非処理領域１０４Ｂの全てについて、反射光Ｌｍの測定を行う構成である。しかし、本発明は、全ての処理領域１０４Ａやその近傍の非処理領域１０４Ｂで反射光Ｌｍの測定を行わずに要所だけ反射光Ｌｍの測定を行う構成としてよい。
【０１０４】
上記の実施の形態では、結晶化モニタ方法をレーザアニール装置１およびレーザアニール方法に適用して説明したが、アニール用エネルギービームとレーザ光を用いないランプアニールなどのアニール装置、アニール方法に対して、本結晶化モニタ方法を適用しても勿論よい。
【０１０５】
上記実施の形態では、半導体薄膜として、アモルファスシリコン膜を適用してポリシリコン膜を作製したが、材料膜はこれらに限定されない。
【０１０６】
上記実施の形態に係るレーザアニール装置１では、レーザアニール処理部４と結晶化モニタ５とを同時に駆動して、レーザ光Ｌａの照射と、観察照明光Ｌｓの照射と、を同時に行うように設定したが、レーザ光Ｌａの照射よりも観察照明光Ｌｓの照射が遅いタイミングであってもよい。
【０１０７】
上記実施の形態に係るレーザアニール装置１では、半導体薄膜から出射する出射光として反射光Ｌｍを測定したが、基板ステージ２の下方から観察照明光Ｌｓを照射してＴＦＴ基板１００を透過した透過光を結晶化モニタ５で測定する構成としてもよい。例えば、ＴＦＴとして、トップゲート構造（スタガ型）を作製する場合には、ガラス基板上にアモルファスシリコン膜を成膜する場合があるため、ガラス基板の下方から観察用照明光を照射してその透過光を結晶化モニタ５で測定する構成としてもよい。
【０１０８】
上記実施の形態に係るレーザアニール装置１では、マスク１０の開口部１０Ａが、ＴＦＴ基板１００のスキャン方向Ｓに直角をなす方向に１列配置された構成であるが、複数列を備えていてもよい。それに対応して、マイクロレンズアレイ１１のマイクロレンズ１１Ａの列も複数であってもよい。
【０１０９】
上記実施の形態に係るレーザアニール装置１では、得られた結晶化レベル（Ａ）と目標結晶化レベルとを比較して、次回のレーザエネルギーの設定値を求めてもよいし、次回のレーザエネルギーの設定値を求めずに増減を調整する程度の制御を行ってもよい。
【符号の説明】
【０１１０】
Ｌ，Ｌａ  レーザ光（アニール用エネルギービーム）
Ｌｓ  観察用照明光
Ｌｍ  反射光（出射光）
Ｍ  観察領域
１  レーザアニール装置
２  基板ステージ
４  レーザアニール処理部
５  結晶化モニタ（観察部）
６  制御部
７  レーザ照射部
１２  レーザ光源
１７  観察用光源
２０  分光カメラ
２１  観察カメラ
２３  コントローラ
２４  ＰＣ
２５  トリガ基板
２６  画像処理基板
２７  ステージ制御部
２８  シーケンサ
２９  画像ボード
１００  ＴＦＴ基板
１０４  ＴＦＴ形成領域
１０４Ａ  処理領域
１０４Ａｍ  第２測定位置
１０４Ｂ  非処理領域
１０４Ｂｍ  第１測定位置
１０５  ゲート絶縁膜
１０６  アモルファスシリコン膜（半導体薄膜）
１０７  ポリシリコン膜
【図１】
2019047058.tif 000003
【図２】
2019047058.tif 000004
【図３】
2019047058.tif 000005
【図４】
2019047058.tif 000006
【図５】
2019047058.tif 000007
【図６】
2019047058.tif 000008
【図７】
2019047058.tif 000009
【図８】
2019047058.tif 000010
【図９】
2019047058.tif 000011
【図１０】
2019047058.tif 000012
【図１１】
2019047058.tif 000013
【図１２】
2019047058.tif 000014
【図１３】
2019047058.tif 000015